【手続補正書】
【提出日】令和2年9月18日(2020.9.18)
【手続補正１】
【補正対象書類名】特許請求の範囲
【補正対象項目名】全文
【補正方法】変更
【補正の内容】
【特許請求の範囲】
【請求項１】
ポリエステル熱可塑性エラストマーを含むフィラメントであって、前記ポリエステル熱可塑性エラストマーは、ＩＳＯ  ８６８：２００３（１秒測定）に従って測定して４１以上のショアＤ硬度を有し、且つ
ａ）４０重量％〜約９２重量％の硬質セグメントであって、
ｉ）少なくとも１種のジカルボン酸又はジエステル、及び
ｉｉ）２〜８個の炭素原子を含有する少なくとも１種の脂肪族ジオール
から調製される、４０重量％〜約９２重量％の硬質セグメントと、
ｂ）８重量％〜６０重量％の軟質セグメントであって、
ｉｉｉ）少なくとも１種のジカルボン酸又はジエステル、及び
ｉｖ）少なくとも１種のポリアルキレングリコール又はポリアルキレンエーテルグリコール
から調製される、８重量％〜６０重量％の軟質セグメントと
を含み、
前記フィラメントは、ＤＳＣによって測定する場合、
温度を１０℃／分の速度で上昇させるときに約１３０℃〜約２０５℃の範囲の融解ピーク温度（Ａ）、
温度を１０℃／分の速度で低下させるときに５０℃〜約１４０℃の範囲の結晶化ピーク温度（Ｂ）
を示し、
融解ピーク温度（Ａ）及び結晶化ピーク温度（Ｂ）は、ＩＳＯ  １１３５７−３：２００１に従って測定される、フィラメント。
【請求項２】
複数の層を含む三次元物品であって、少なくとも１つの層は、１６０℃〜約２８０℃に加熱されたフィラメントの溶融フィラメント製造によって形成され、前記フィラメントは、ポリエステル熱可塑性エラストマーを含み、前記ポリエステル熱可塑性エラストマーは、ＩＳＯ  ８６８：２００３（１秒測定）に従って測定して４１以上のショアＤ硬度を有し、且つ
ａ）４０重量％〜約９２重量％の硬質セグメントであって、
ｉ）少なくとも１種のジカルボン酸又はジエステル、及び
ｉｉ）２〜８個の炭素原子を含有する少なくとも１種の脂肪族ジオール
から調製される、４０重量％〜約９２重量％の硬質セグメントと、
ｂ）８重量％〜６０重量％の軟質セグメントであって、
ｉｉｉ）少なくとも１種のジカルボン酸又はジエステル、及び
ｉｖ）少なくとも１種のポリアルキレングリコール又はポリアルキレンエーテルグリコール
から調製される、８重量％〜６０重量％の軟質セグメントと
を含み、
前記フィラメントは、印刷前に、ＤＳＣによって測定する場合、
温度を１０℃／分の速度で上昇させるときに約１３０℃〜約２０５℃の範囲の融解ピーク温度（Ａ）、
温度を１０℃／分の速度で低下させるときに５０℃〜約１４０℃の範囲の結晶化ピーク温度（Ｂ）
を示し、
融解ピーク温度（Ａ）及び結晶化ピーク温度（Ｂ）は、ＩＳＯ  １１３５７−３に従って測定される、三次元物品。
【手続補正２】
【補正対象書類名】明細書
【補正対象項目名】００７０
【補正方法】変更
【補正の内容】
【００７０】
垂直５Ａの試験バーを、ＴＰＥ−２及びＴＰＥ−５から調製したフィラメントからノズル温度１８５〜２４０℃及び印刷ベッド温度６５〜１１０℃で印刷した。ＴＰＥ−２は、５００％を超える公称破断歪みを有する一方、ＴＰＥ−５は、約１００％のはるかに低い公称破断歪みを有した。
本発明は以下の実施の態様を含む。
１．ポリエステル熱可塑性エラストマーを含むフィラメントであって、前記ポリエステル熱可塑性エラストマーは、ＩＳＯ  ８６８：２００３（１秒測定）に従って測定して４１以上のショアＤ硬度を有し、且つ
ａ）４０重量％〜約９２重量％の硬質セグメントであって、
ｉ）少なくとも１種のジカルボン酸又はジエステル、及び
ｉｉ）２〜８個の炭素原子を含有する少なくとも１種の脂肪族ジオール
から調製される、４０重量％〜約９２重量％の硬質セグメントと、
ｂ）８重量％〜６０重量％の軟質セグメントであって、
ｉｉｉ）少なくとも１種のジカルボン酸又はジエステル、及び
ｉｖ）少なくとも１種のポリアルキレングリコール又はポリアルキレンエーテルグリコール
から調製される、８重量％〜６０重量％の軟質セグメントと
を含み、
前記フィラメントは、ＤＳＣによって測定する場合、
温度を１０℃／分の速度で上昇させるときに約１３０℃〜約２０５℃の範囲の融解ピーク温度（Ａ）、
温度を１０℃／分の速度で低下させるときに５０℃〜約１４０℃の範囲の結晶化ピーク温度（Ｂ）
を示し、
融解ピーク温度（Ａ）及び結晶化ピーク温度（Ｂ）は、ＩＳＯ  １１３５７−３：２００１に従って測定される、フィラメント。
２．前記ジカルボン酸又はジエステル（ｉ）及び（ｉｉｉ）は、同じであり、且つ６０〜９５モル％のテレフタル酸と５〜４０モル％のイソフタル酸との混合物を含む、前記１に記載のフィラメント。
３．前記ジカルボン酸又はジエステル（ｉ）及び（ｉｉｉ）は、同じであり、且つ６０〜８５モル％のテレフタル酸と１５〜４０モル％のイソフタル酸との混合物を含む、前記１に記載のフィラメント。
４．前記ジカルボン酸又はジエステル（ｉ）及び（ｉｉｉ）は、同じであり、且つ６０〜９５モル％のテレフタル酸ジメチルと５〜４０モル％のイソフタル酸ジメチルとの混合物を含む、前記１に記載のフィラメント。
５．前記ジカルボン酸又はジエステル（ｉ）及び（ｉｉｉ）は、異なる、前記１に記載のフィラメント。
６．前記ジカルボン酸又はジエステル（ｉ）及び（ｉｉｉ）は、同じであり、且つ６０〜９５モル％のテレフタル酸と５〜４０モル％のイソフタル酸との混合物を含み、前記少なくとも１種の脂肪族ジオール（ｉｉ）は、１，４−ブタンジオール、１，３−プロパンジオール及びこれらの混合物からなる群から選択され、前記少なくとも１種のポリアルキレングリコール又はポリアルキレンエーテルグリコール（ｉｖ）は、ポリアルキレングリコールである、前記１に記載のフィラメント。
７．前記ジカルボン酸又はジエステル（ｉ）及び（ｉｉｉ）は、同じであり、且つ６０〜９５モル％のテレフタル酸と５〜４０モル％のイソフタル酸との混合物を含み、前記少なくとも１種の脂肪族ジオール（ｉｉ）は、１，４−ブタンジオール、１，３−プロパンジオール及びこれらの混合物からなる群から選択され、前記少なくとも１種のポリアルキレングリコール又はポリアルキレンエーテルグリコール（ｉｖ）は、ポリ（テトラメチレンオキシド）グリコールである、前記１に記載のフィラメント。
８．前記ジカルボン酸又はジエステル（ｉ）及び（ｉｉｉ）は、同じであり、且つ６０〜９５モル％のテレフタル酸と５〜４０モル％のイソフタル酸との混合物を含み、前記少なくとも１種の脂肪族ジオール（ｉｉ）は、１，４−ブタンジオール、１，３−プロパンジオール及びこれらの混合物からなる群から選択され、前記少なくとも１種のポリアルキレングリコール又はポリアルキレンエーテルグリコール（ｉｖ）は、エチレンオキシドキャップされたポリ（プロピレンオキシド）グリコールである、前記１に記載のフィラメント。
９．複数の層を含む三次元物品であって、少なくとも１つの層は、１６０℃〜約２８０℃に加熱されたフィラメントの溶融フィラメント製造によって形成され、前記フィラメントは、ポリエステル熱可塑性エラストマーを含み、前記ポリエステル熱可塑性エラストマーは、ＩＳＯ  ８６８：２００３（１秒測定）に従って測定して４１以上のショアＤ硬度を有し、且つ
ａ）４０重量％〜約９２重量％の硬質セグメントであって、
ｉ）少なくとも１種のジカルボン酸又はジエステル、及び
ｉｉ）２〜８個の炭素原子を含有する少なくとも１種の脂肪族ジオール
から調製される、４０重量％〜約９２重量％の硬質セグメントと、
ｂ）８重量％〜６０重量％の軟質セグメントであって、
ｉｉｉ）少なくとも１種のジカルボン酸又はジエステル、及び
ｉｖ）少なくとも１種のポリアルキレングリコール又はポリアルキレンエーテルグリコール
から調製される、８重量％〜６０重量％の軟質セグメントと
を含み、
前記フィラメントは、印刷前に、ＤＳＣによって測定する場合、
温度を１０℃／分の速度で上昇させるときに約１３０℃〜約２０５℃の範囲の融解ピーク温度（Ａ）、
温度を１０℃／分の速度で低下させるときに５０℃〜約１４０℃の範囲の結晶化ピーク温度（Ｂ）
を示し、
融解ピーク温度（Ａ）及び結晶化ピーク温度（Ｂ）は、ＩＳＯ  １１３５７−３に従って測定される、三次元物品。
１０．溶融フィラメント製造中、前記フィラメントは、約１３０℃〜約３１０℃、好ましくは約１８５℃〜約２８０℃に加熱される、前記９に記載の三次元物品。